(57)【特許請求の範囲】
【請求項１】
基材上に、（Ａ）下塗り塗膜層又は（Ａ）下塗り塗膜層と該（Ａ）下塗り塗膜層上に形成される（Ｂ）中塗り塗膜層とを備える塗膜層からなる下地塗膜層を有し、更に、該下地塗膜層上に形成される（Ｃ）クリヤー塗膜層と、該（Ｃ）クリヤー塗膜層上に形成される（Ｄ）オーバーコート塗膜層とを有する建築板であって、該クリヤー塗膜層が、水溶性樹脂又は合成樹脂エマルションと、フッ素界面活性剤とを含有するクリヤー塗料を塗布することにより形成され、該オーバーコート塗膜層が、水分散コロイダルシリカを含有するオーバーコート塗料により形成され、
前記水溶性樹脂が、アクリル樹脂、アクリルシリコーン樹脂、フッ素樹脂、エポキシ樹脂、酢酸ビニル樹脂、フェノール樹脂、ウレタン樹脂、ポリスチレン樹脂、メラミン樹脂、ケトン樹脂、酢酸ビニル／アクリル樹脂、エチレン／酢酸ビニル樹脂又はスチレン／アクリレート樹脂であり、
前記合成樹脂エマルションが、アクリル樹脂系エマルション、アクリルウレタン樹脂系エマルション、ウレタン樹脂系エマルション、フッ素樹脂系エマルション又はアクリルシリコーン樹脂系エマルションであり、
前記クリヤー塗料中におけるフッ素界面活性剤の含有量が０．０１〜２．０質量％であることを特徴とする建築板。
【請求項２】
前記フッ素界面活性剤が、パーフルオロアルキル基又はパーフルオロアルケニル基を有することを特徴とする請求項１に記載の建築板。
【請求項３】
前記クリヤー塗料が、結合剤としてＳｉ−ＯＲ基（式中、Ｒは、水素原子又は炭素数１〜１２の炭化水素基である。）を含有することを特徴とする請求項１又は２に記載の建築板。
【請求項４】
前記（Ｄ）オーバーコート塗膜層が、シリカ（ＳｉＯ２）成分（固形分換算）を０．１〜１０質量％含有するオーバーコート塗料により形成されることを特徴とする請求項１〜３のいずれかに記載の建築板。
【請求項５】
前記オーバーコート塗料が、更にフッ素界面活性剤を含有することを特徴とする請求項１〜４のいずれかに記載の建築板。
【発明の詳細な説明】
【技術分野】
【０００１】
本発明は、耐汚染性、耐雨筋汚染性及び親水性の経時安定性に優れた建築板に関する。
【背景技術】
【０００２】
外壁材の建築板には、大気中の塵埃やそれを含んだ雨垂れによる筋状の汚染（雨垂れ汚染）に対する耐汚染性が要求されており、自己洗浄能力を有する親水性防汚膜を形成する処理が施されている。このような親水性防汚膜を形成するため、例えば、オルガノポリシロキサン系の無機樹脂（特許文献１）、又はオルガノシラン及び／又はその部分加水分解縮合物とシリル基含有化合物を加水分解縮合反応させて得られる有機無機複合樹脂（特許文献２）を含有する塗料が用いられている。
【０００３】
しかしながら、オルガノポリシロキサン系の無機樹脂を結合剤として用いた塗膜は、耐候性や耐汚染性等に優れるものの、初期の親水性発現までに時間を要する。また、オルガノシラン及び／又はその部分加水分解縮合物と、シリル基含有化合物を加水分解縮合反応させて得られる有機無機複合樹脂を結合剤として用いた塗膜は、クラックが生じ難いものの、耐汚染性や、耐候性及び耐溶剤性を更に向上させることが求められていた。
【０００４】
本願発明者らは、特許文献３及び４で開示しているように、耐汚染性や耐温水性に優れ、かつ自己洗浄能力を有する防汚層を形成する水分散コロイダルシリカ含有防汚塗料組成物を見出してきた。しかしながら、これらの防汚塗料組成物が形成する防汚塗膜については、防汚層下にクリヤー層が存在する場合、親水性の経時安定性が一時的に低下する傾向があり、更なる親水性の経時安定性の向上が求められていた。
【先行技術文献】
【特許文献】
【０００５】
【特許文献１】特開２００３−３１３４９７号公報
【特許文献２】特開２００１−９８２２１号公報
【特許文献３】特許第４６４１５６３号公報
【特許文献４】特許第４８１２９０２号公報
【発明の概要】
【発明が解決しようとする課題】
【０００６】
本発明の目的は、このような従来技術の課題を背景になされたもので、耐汚染性及び親水性の経時安定性に優れ、且つ自己洗浄能力を有する親水性の防汚塗膜における耐雨筋汚染性に優れた積層塗膜を有する建築板を提供することである。
【課題を解決するための手段】
【０００７】
本発明に従って、基材上に、（Ａ）下塗り塗膜層又は（Ａ）下塗り塗膜層と該（Ａ）下塗り塗膜層上に形成される（Ｂ）中塗り塗膜層とを備える塗膜層からなる下地塗膜層を有し、更に、該下地塗膜層上に形成される（Ｃ）クリヤー塗膜層と、該（Ｃ）クリヤー塗膜層上に形成される（Ｄ）オーバーコート塗膜層とを有する建築板であって、該クリヤー塗膜層がフッ素成分を含有するクリヤー塗料を塗布することにより形成されることを特徴とする建築板が提供される。
【発明の効果】
【０００８】
本発明によって、耐汚染性及び親水性の経時安定性に優れ、且つ自己洗浄能力を有する親水性の防汚塗膜における耐雨筋汚染性に優れた積層塗膜を形成することが可能となり、防汚機能を有する建築板を提供することが可能となった。
【発明を実施するための形態】
【０００９】
以下、本発明の実施形態について、詳細に説明する。
【００１０】
本発明における建築板の表面に形成される防汚積層塗膜の各層構成について説明する。
【００１１】
上記防汚積層塗膜は、（Ａ）下塗り塗膜層又は（Ａ）下塗り塗膜層と該（Ａ）下塗り塗膜層上に形成される（Ｂ）中塗り塗膜層とを備える塗膜層からなる下地塗膜層を有し、更に、該下地塗膜層上に形成される（Ｃ）クリヤー塗膜層と、該（Ｃ）クリヤー塗膜層上に形成される（Ｄ）オーバーコート塗膜層とを有する。
【００１２】
まず、（Ｃ）クリヤー塗膜層について説明する。本発明のクリヤー塗膜層は、自己洗浄能力を有する親水性の防汚積層塗膜における親水性の経時安定性を高めるため、フッ素含有成分を含むクリヤー塗料を塗布することにより形成される。なお、本発明におけるクリヤー塗膜層は、下地塗膜層を保護する目的で形成される。
【００１３】
本発明における積層塗膜の親水性の経時安定性が優れるメカニズムの詳細については、まだ明らかに解明されてはいない。本発明者らは、クリヤー塗膜層にフッ素含有成分を含有させた場合、フッ素含有成分がクリヤー塗膜層とオーバーコート塗膜層の界面に配向すると考え、このフッ素含有成分が該界面に適切に配向することにより、積層塗膜の親水性の経時安定性が改善されていると推測している。また、フッ素含有成分がクリヤー塗膜層に含まれることで、積層塗膜の耐久性が更に向上することが推測される。
【００１４】
フッ素成分としては、例えば、フッ素系樹脂及びフッ素含有界面活性剤が挙げられる。クリヤー塗料にフッ素含有成分を含有させる方法は、例えば、フッ素系樹脂又はフッ素含有界面活性剤を添加する方法等が挙げられるが、フッ素含有界面活性剤を添加する方法が好ましい。本発明者らは、フッ素界面活性剤がクリヤー塗膜中に含まれる場合には、フッ素含有成分のフッ素含有官能基部位がクリヤー塗膜層側に配向し、フッ素含有成分の親水性基部位がオーバーコート塗膜層側に配向することにより、積層塗膜の親水性の経時安定性がより向上すると推測している。フッ素含有成分の含有量は、クリヤー塗料に対して、０．０１〜２．０質量％含まれることが好ましく、０．１〜１．０質量％含まれることがより好ましい。０．０１質量％より少ない場合には、親水性の経時安定性を向上させる効果が乏しく、２．０質量％より大きい場合には、塗装時に泡を巻き込み、作業性の低下が生じる。
【００１５】
クリヤー塗料に添加されるフッ素含有界面活性剤としては、例えば、パーフルオロアルキルカルボン酸塩、パーフルオロアルキルスルホン酸塩、パーフルオロアルキルリン酸エステル、パーフルオロアルケニルスルホン酸塩及びパーフルオロアルケニルカルボン酸塩等のアニオン型フッ素系界面活性剤；パーフルオロアルキルベタイン等の両性型フッ素系界面活性剤；パーフルオロアルキルトリメチルアンモニウム等のカチオン型フッ素系界面活性剤；パーフルオロアルキルエチレンオキシド付加物、パーフルオロアルキルアミンオキサイド及びパーフルオロアルキル基を含有するオリゴマー等のノニオン型フッ素系界面活性剤が挙げられる。これらの中でも、パーフルオロ基を有するアニオン型フッ素系界面活性剤、パーフルオロ基を有するノニオン型フッ素系界面活性剤又はパーフルオロアルケニル基を有するフッ素系界面活性剤が、特に親水性の経時安定性を高め、かつクリヤー塗膜性能を阻害し難いため、より好ましい。
【００１６】
また、このようなフッ素含有成分含有クリヤー塗料に使用される樹脂としては、水溶性樹脂又は合成樹脂エマルションのような水分散性樹脂を使用することができるが、耐水性の点から合成樹脂エマルションが好ましい。
【００１７】
水溶性樹脂としては、アクリル樹脂、シリコーン樹脂、アクリルシリコーン樹脂、フッ素樹脂、エポキシ樹脂、酢酸ビニル樹脂、フェノール樹脂、ウレタン樹脂、ポリスチレン樹脂、メラミン樹脂、ケトン樹脂、酢酸ビニル／アクリル樹脂、エチレン／酢酸ビニル樹脂及びスチレン／アクリレート樹脂等が挙げられる。
【００１８】
合成樹脂エマルションとして、例えば、アクリル樹脂系エマルション、アクリルウレタン樹脂系エマルション、ウレタン樹脂系エマルション、フッ素樹脂系エマルション及びアクリルシリコーン樹脂系エマルション等の有機無機複合樹脂系エマルション等が挙げられる。その中でも、高耐久性と取り扱いの容易さの理由から、アクリルシリコーン樹脂系エマルションがより好ましい。特に、Ｓｉ−ＯＲ基（式中、Ｒは、水素原子又は炭素数１〜１２の炭化水素基である。）を有する化合物を、クリヤー塗膜の固形分換算において０．１〜５０質量％含有する場合には、高耐久性を有し、かつオーバーコート塗膜との密着性が向上するため、より好ましい。
【００１９】
上記のアクリル樹脂系エマルション、アクリルウレタン樹脂系エマルション、ウレタン樹脂系エマルション、フッ素樹脂系エマルション又はアクリルシリコーン樹脂系エマルション等の有機無機複合樹脂系エマルションは、市販されているものを入手して使用することができる。これらのエマルションは、１種単独で用いてもよく、２種以上を併用してもよい。
【００２０】
このようなフッ素含有成分含有クリヤー塗料には、本発明の趣旨を逸脱しない範囲内で、造膜助剤、各種添加剤又は有機溶剤を必要に応じて配合しても構わない。
【００２１】
造膜助剤としては、具体的には、テキサノール、ブチルセルソルブ、ブチルセルソルブアセテート、カルビトール及びトリエチレングリコール等を挙げることができる。これらの各種造膜助剤は、１種単独で用いてもよく、２種以上を併用しても構わない。造膜助剤の含有量は、クリヤー塗料組成物１００質量％中、０．１〜１０質量％が好ましい。
【００２２】
各種添加剤としては、着色顔料、硬化触媒、紫外線吸収剤、光安定剤、顔料分散剤、消泡剤、表面調整剤、沈降防止剤、防カビ剤、防腐剤及び増粘剤等が挙げられる。また、塗膜外観性の向上や意匠性付与のため、シリカ系艶消し剤、骨材、樹脂ビーズ、ガラスビーズ及びタルク等の体質顔料等を配合することも可能である。
【００２３】
次に、（Ｄ）オーバーコート塗膜層について説明する。本発明におけるオーバーコート塗膜層は、下地塗膜層を有する基材上に形成されたクリヤー塗膜の上に配置される。オーバーコート塗膜層は、親水性を塗膜表面に付与するものであり、オーバーコート塗料を塗布することで形成することができ、特に制限無く、さまざまなオーバーコート塗料が適用できる。
【００２４】
オーバーコート塗料としては、オルガノポリシロキサン系の無機樹脂を結合剤とする塗料、オルガノシラン及び／又はその部分加水分解縮合物とシリル基含有化合物を加水分解縮合反応させて得られる有機無機複合樹脂を結合剤とする塗料、又は水分散コロイダルシリカを含有する塗料等が挙げられる。中でも、耐汚染性及び耐温水性に優れ、かつ自己洗浄能力を有する防汚積層膜を形成できるといった点で、水分散コロイダルシリカを含有する塗料が好ましい。
【００２５】
このようなオーバーコート塗料に使用される樹脂としては、例えば、アクリル樹脂系エマルション、ポリエステル樹脂系エマルション、ポリウレタン樹脂系エマルション、シリコーン樹脂系エマルション及びフッ素樹脂系エマルション等の水分散性樹脂、並びに水溶性アクリル、水溶性ポリエステル、水溶性ポリウレタン、水溶性アクリルシリコーン及び水溶性フッ素樹脂等の水溶性樹脂が挙げられる。
【００２６】
本発明におけるオーバーコート塗料には、更にフッ素系界面活性剤を配合することができる。オーバーコート塗料にフッ素成分が含まれることにより、オーバーコート塗膜層自体の親水性が向上し、かつフッ素含有成分含有クリヤー塗膜層の特徴である親水性の経時安定性向上の相乗効果により、防汚積層塗膜における親水性の経時安定性が更に向上する。
【００２７】
このようなフッ素系界面活性剤としては、例えば、パーフルオロアルキルカルボン酸塩、パーフルオロアルキルスルホン酸塩、パーフルオロアルキルリン酸エステル、パーフルオロアルケニルスルホン酸塩及びパーフルオロアルケニルカルボン酸塩等のアニオン型フッ素系界面活性剤；パーフルオロアルキルベタイン等の両性型フッ素系界面活性剤；パーフルオロアルキルトリメチルアンモニウム等のカチオン型フッ素系界面活性剤；並びにパーフルオロアルキルエチレンオキシド付加物、パーフルオロアルキルアミンオキサイド及びパーフルオロアルキル基を含有するオリゴマー等のノニオン型フッ素系界面活性剤が挙げられる。これらの中でも、パーフルオロアルケニル基を有するフッ素系界面活性剤が、特に塗膜の耐汚染性に優れるため好ましい。
【００２８】
本発明におけるオーバーコート塗料には、更に必要に応じて、塗膜物性の向上や着色等のために、充填剤や、染料、硬化剤、硬化促進剤、増粘剤及び顔料分散剤等の各種添加剤等を配合することができる。
【００２９】
また、形成されたオーバーコート塗膜上の水に対する接触角は、１°〜４０°であることが好ましく、より好ましくは１°〜３０°である。接触角が、４０°より大きいと塗膜の防汚性能が低下する。
【００３０】
次に、本発明における防汚積層塗膜が形成される基材や下地塗膜について説明する。本発明に使用される基材は、主に建材、特に建築板に使用されるものに適用され、例えば、フレキシブルボードや、珪酸カルシウム板、石膏スラグバーライト板、木片セメント板、石綿セメント板、パルプセメント板、プレキャストコンクリート板、軽量気泡コンクリート板（ＡＬＣ板）及び石膏ボード等の無機建材、並びにアルミニウム、鉄及びステンレス等の金属建材等が代表的なものとして挙げられる。これらは、その表面が平滑なものであっても、凹凸形状を有するものであってもよい。
【００３１】
基材上に形成される下地塗膜は、（Ａ）下塗り塗膜層又は（Ａ）下塗り塗膜層と該（Ａ）下塗り塗膜層上に形成される（Ｂ）中塗り塗膜層とを備える塗膜層より形成される。下地塗膜を形成する塗膜としては、基材と塗膜との長期間密着性を発現させる働きをなすものであり、エポキシ樹脂、メラミン樹脂、ビニル樹脂、アクリルスチレン樹脂、エポキシ／ポリアミン樹脂、ウレタン樹脂、アクリル樹脂、アクリルウレタン樹脂、ウレタン樹脂又は有機無機複合系樹脂等を結合剤とする各種の溶剤系塗料及び水系塗料等が挙げられる。塗膜機能としては、基材密着性、耐アルカリ性及び耐エフロレッセンス性等が要求される。
【００３２】
特に、外壁等の防汚積層塗膜に耐候性や耐凍害性等が要求される建築建材の場合には、アクリル樹脂、アクリルウレタン樹脂、ウレタン樹脂、フッ素樹脂又は有機無機複合系樹脂等を結合剤とする溶剤系塗料又は水系塗料が塗装される。
【００３３】
下地塗料、クリヤー塗料及びオーバーコート塗料の塗装方法は、刷毛、スプレー、ロール又はディッピング等の塗装手段により塗装し、例えば、常温もしくは３００℃以下の温度で焼付けることにより、硬化塗膜を形成することが可能である。場合により、予め基材を加熱しておき（プレヒート）、その上から塗料を塗装し、硬化塗膜を形成することもできる。
【００３４】
下地塗膜の膜厚は、１〜２００μｍであり、特に制限されない。クリヤー塗料により形成されるクリヤー塗膜の膜厚は、１〜１００μｍであり、特に制限されない。また、オーバーコート塗料により形成されるオーバーコート塗膜の膜厚は、０．１〜２μｍであることが好ましい。
【実施例】
【００３５】
以下、本発明について、実施例により更に詳細に説明する。なお、実施例中の「部」や「％」は、特に断らない限り、質量基準で示す。
【００３６】
（１）フッ素含有成分クリヤー塗料及びオーバーコート塗料の調製
表１の配合を仕込み、十分に撹拌することにより、アクリルクリヤーＡ、アクリルクリヤーＢ、アクリルシリコーンクリヤーＡ及びアクリルシリコーンクリヤーＢを調製した。
【００３７】
【表１】
0005743281.tif 000002
１）アクリル樹脂系エマルションＡ（旭化成株式会社製、ポリトロンＥ２１００、固形分４７．５％）
２）アクリル樹脂系エマルションＢ（旭化成株式会社製、ポリトロンＥ３６０、固形分４５．５％）
３）アクリルシリコーン樹脂系エマルションＡ（旭化成株式会社製、ポリデュレックスＧ６１３、固形分４１．５％）
４）アクリルシリコーン樹脂系エマルションＢ（旭化成株式会社製、ポリデュレックスＨ７０００、固形分４１．５％）
５）消泡剤（サンノプコ社製、ＳＮデフォーマー１３１６）
６）粘度調整剤（ロームアンドハース社製、ＡＳＥ−６０）
７）防腐剤（アーチケミカルズ社製、Ｐｒｏｘｅｌ  ＡＭ）
８）紫外線吸収剤（ＢＡＳＦ社製、ＴＩＮＵＶＩＮ１１３０）
９）光安定化剤（ＢＡＳＦ社製、ＴＩＮＵＶＩＮ２９２）
【００３８】
次に、表２の配合に従い、前記４種類のクリヤー塗料にフッ素系界面活性剤を配合し、フッ素含有クリヤー塗料を調製した。
【００３９】
【表２】
0005743281.tif 000003
１０）フッ素系界面活性剤Ａ（株式会社ネオス製、フタージェント１００、パーフルオロアルケニル基含有フッ素系界面活性剤、固形分１００％）
１１）フッ素系界面活性剤Ｂ（ＤＩＣ（株）製、メガファックＦ−４４４、パーフルオロアルキルエチレンオキシド付加物、固形分１００％）
【００４０】
また、表３の配合を仕込み、十分に撹拌することにより、オーバーコート塗料（ＯＣ１〜ＯＣ８）を調製した。
【００４１】
【表３】
0005743281.tif 000004
１２）水分散コロイダルシリカＡ（日産化学工業（株）製、スノーテックス−Ｃ、固形分２０％、ｐＨ９．０、平均粒子径１０〜２０ｎｍ、形状：球状）
１３）水分散コロイダルシリカＢ（日産化学工業（株）製、スノーテックス−Ｏ、固形分２０％、ｐＨ３．８、平均粒子径１０〜２０ｎｍ、形状：球状、）
１４）水分散コロイダルシリカＣ（日産化学工業（株）製、スノーテックス−ＵＰ、固形分２０％、ｐＨ１０．０、平均粒子径４０〜１００ｎｍ、形状：鎖状）
１５）ノニオン系界面活性剤Ａ（ＴＥＧＯ社製、ポリフローＫＬ−５１０、固形分１００％、成分：ポリオキシアルキレンモノアルキルエーテル）
１６）ノニオン系界面活性剤Ｂ（株式会社ＡＤＥＫＡ製、プルロニックＬ−４４、固形分１００％、成分：プロピレンオキサイド・エチレンオキサイドブロックポリマー）
１７）アニオン系界面活性剤Ｃ（株式会社ＡＤＥＫＡ製、アデカコール  ＥＣ−８６００、固形分７０％、成分：ジオクチルスルホコハク酸エステル塩）
【００４２】
＜オーバーコート塗料の加熱残分の測定方法＞
加熱残分は、試料としてオーバーコート塗料約３グラムをアルミニウムカップに精秤し、１５０℃のオーブンを用いて３０分間加熱した後の質量を精秤し、元の質量に対する残分の質量から計算し、加熱残分（％）を求めた。結果を表３に示す。
【００４３】
（２）下地塗膜の形成
基材として石膏スラグパーライト板（厚さ１２ｍｍ）を用い、その表面にポリイソシアネートプレポリマー溶液シーラー「Ｖセラン＃１００シーラー」（大日本塗料（株）製）を酢酸ブチル：キシレン＝１：１の溶剤により１００％希釈した後、塗着量が９０〜１００ｇ／ｍ２（ｗｅｔ質量）となるように吹付塗装した。これを１００℃にて５分間乾燥した後、一晩養生して下塗り塗膜層を形成した。
【００４４】
次いで、着色塗料としてアクリルシリコーン樹脂系塗料「Ｖセラン＃３００エナメル」（大日本塗料（株）製）を水により１０％希釈した後、塗着量が８０〜９０ｇ／ｍ２（ｗｅｔ質量）となるように吹付塗装した。これを１２０℃にて１５分間乾燥して中塗り塗膜層を形成した。
【００４５】
（３）クリヤー塗膜層の形成
次いで、表４及び表５に従い、各クリヤー塗料を水により１０％希釈した後、塗着量が８０〜９０ｇ／ｍ２（ｗｅｔ質量）となるように吹付塗装してクリヤー塗膜層を形成した。
【００４６】
（４）オーバーコート塗膜層の形成
次いで、表４及び表５に従い、各オーバーコート塗料を、塗着量３０〜４０ｇ／ｍ２（ｗｅｔ質量）となるように吹付塗装した。これを８０℃にて１５分間乾燥した後、室温において３日間乾燥してオーバーコート塗膜層を形成し、防汚積層塗膜を有する試験用の塗装板を形成した。
【００４７】
（実施例１〜２４及び比較例１〜１４）
＜防汚積層塗膜の性能評価試験＞
得られた塗膜の外観、耐汚染性、耐雨筋汚染性、初期接触角及び簡易バクロ後の接触角の各性能評価試験を行い、その結果を表４及び表５に示した。尚、各性能評価試験の試験方法及び評価基準は、以下に基づいて行った。
【００４８】
＜塗膜外観＞
得られた塗膜の外観を、以下のように目視により評価した。
◎・・・良好（透明な膜）
○・・・やや良好（一部白濁）
△・・・不良（全体的にやや白濁）
×・・・不良（全体的に白濁）
【００４９】
＜耐汚染性＞
塗装板上にカーボンブラック分散液（ターペン溶液）をスポイトで数滴滴下して流し塗りした後、水の霧吹きを用いてカーボンブラック分散液を洗い流し、その除染性を以下のように目視判定した。
◎・・・完全に除去されている
○・・・極く軽微な汚染が見られる
△・・・少しの汚染が見られる
×・・・汚染が著しい
【００５０】
＜耐雨筋汚染性＞
水平面に対して１０度傾斜し、かつ、長さ３０ｃｍ、深さ３ｍｍの溝が３ｍｍピッチで刻まれた屋根を有する架台上に、上記塗装板を、降雨が塗膜表面に筋状に流れ落ちるように南向きに垂直に取り付け、その状態で６ヶ月間暴露（１８０日間）した。その後、塗膜外観を試験前の塗膜と比較し、塗膜表面の汚染状態を、以下のように目視判定した。
◎・・・汚れは無く、雨筋も確認されない
○・・・わずかな汚れは有るが、雨筋は確認されない
△・・・局所的な汚れが有り、雨筋が薄く確認される
×・・・全面にかなりの汚れが有り、雨筋がはっきりと確認される
【００５１】
＜静的接触角の測定＞
塗装板表面に０．１ｃｃの蒸留水を滴下し、２０℃の雰囲気下で滴下１分後の接触角を協和界面化学株式会社ＣＡ−Ｘ接触角測定装置にて測定した。
【００５２】
＜簡易バクロ評価＞
本試験は、防汚積層塗膜における親水性の経時安定性が一時的に低下する現象を適切に評価するために実施したものである。
【００５３】
愛知県内にて、水平面に対して３５度傾斜した架台上に塗装板を貼り付け、夏場（６月〜９月）のうちに１ヶ月間（３０日間）のバクロ評価を行い、親水性の持続性について検証を行った。バクロ実施後における塗板表面の静的接触角を上記方法にて測定した。
【００５４】
【表４】
0005743281.tif 000005
【００５５】
【表５】
0005743281.tif 000006
【００５６】
＜評価結果＞
表４〜表５より明らかな通り、実施例１〜２４は、オーバーコート塗料の種類を問わず、簡易バクロ実施後も接触角が４０°以下であり、親水性の経時安定性が一時的に低下する現象が抑えられており、親水性の経時安定性が良好であり、且つ耐汚染性及び耐雨筋汚染性も良好であった。一方、クリヤー塗膜層にアクリルクリヤー塗料を用いた比較例１〜７では、初期接触角は５°以下であったが、簡易バクロ実施後では接触角が４０°を超えており、オーバーコート塗料の種類によって親水性の経時安定性が十分でなく、耐汚染性及び耐雨筋汚染性も劣るものであった。また、クリヤー塗膜層にアクリルシリコーンクリヤー塗料を用いた比較例８〜１４では、オーバーコート塗料の種類を問わず、親水性の経時安定性が顕著に低下する結果を示し、耐汚染性及び耐雨筋汚染性において汚染が目立つものであった。